(57)【要約】【課題】  Ｓｉ単結晶基板上に良好な密着性を有する１層以上の金属膜を成膜した単結晶Ｓｉ基板を提供するもので、確実に密着性を確保できる構成を見出す。【解決手段】  体積抵抗率が１〜１００Ω・ｃｍである単結晶Ｓｉ基板と、該単結晶Ｓｉ基板上に設けられた１層以上の金属メッキ層とを含んでなる金属メッキ層付き単結晶Ｓｉ基板を提供する。この単結晶Ｓｉ基板の表面に接する金属メッキ層は、好ましくはメッキ法により形成されるＡｇ、Ｃｏ、Ｃｕ、Ｎｉ、Ｐｄ、Ｆｅ及びＰｔからなる一群から選ばれる。また、この金属メッキ層付き単結晶Ｓｉ基板を含んでなる垂直磁気記録媒体を提供する。【選択図】  なし【特許請求の範囲】
【請求項１】
体積抵抗率が１〜１００Ω・ｃｍである単結晶Ｓｉ基板と、該単結晶Ｓｉ基板上に設けられた１層以上の金属メッキ層とを含んでなる金属メッキ層付き単結晶Ｓｉ基板。
【請求項２】
上記単結晶Ｓｉ基板の表面に接する金属メッキ層が、メッキ法により形成されるＡｇ、Ｃｏ、Ｃｕ、Ｎｉ、Ｐｄ、Ｆｅ及びＰｔからなる一群から選ばれる一以上の金属、又は該金属の一以上を含む合金もしくは化合物である請求項１に記載の金属メッキ層付き単結晶Ｓｉ基板。
【請求項３】
上記金属メッキ層が、２層以上であって、該金属メッキ層の少なくとも１層が強磁性層でかつ保磁力５０エルステッド以下の軟磁気特性を有する請求項１又は請求項２に記載の金属メッキ層付き単結晶Ｓｉ基板。
【請求項４】
上記金属メッキ層が、上記単結晶Ｓｉ基板の両面に設けられ、該単結晶Ｓｉ基板を対称面として該金属メッキ層の厚み、組成及び磁気特性が対称となるように設けられる請求項１〜３のいずれかに記載の金属膜付単結晶Ｓｉ基板。
【請求項５】
請求項１〜４のいずれかに記載の金属メッキ層付き単結晶Ｓｉ基板を含んでなる垂直磁気記録媒体。
【発明の詳細な説明】
【技術分野】
【０００１】
本発明は、金属メッキ層付き単結晶Ｓｉ基板及びこれを用いる磁気記録媒体に関する。
【背景技術】
【０００２】
磁気記録の分野において、ハードディスク装置による情報記録はパーソナルコンピュータを初めとするコンピュータの一次外部記録装置として必須である。ハードディスクドライブは、その記録密度向上に伴い、従来の面内磁気記録方式に変わり、より高密度な記録が可能な垂直磁気記録方式の開発が進められている。
【０００３】
垂直磁気記録では、隣接ビットからの磁場が磁化方向と同じ方向となり、隣接ビットの間で閉磁路を形成し、水平磁気記録に比較して自分自身の磁化による自己減磁場（以下、反磁場と呼ぶ。）が少なく、磁化状態が安定する。
【０００４】
磁性膜厚の点においては、垂直磁気記録において記録密度向上に伴って特に薄くする必要が無く、これらの点から、垂直磁気記録は反磁場軽減とＫｕＶ（Ｋｕは異方性エネルギー、特に磁気記録の場合は結晶磁気異方性エネルギーを表し、Ｖは単位記録ビット体積を表す。）の値を確保できるため、熱揺らぎによる磁化に対する安定性が大きく、記録限界を大きく先に拡大する事が可能となる記録方式と言える。記録媒体としては、水平記録媒体との親和性も高く、磁気記録の書き込みや読み出しも基本的には従来使われていたものと同じような技術が使用できる。
【０００５】
垂直磁気記録媒体では、基板上に軟磁性裏打ち層（典型的にはパーマロイ等）、記録膜（ＣｏＣｒ系合金、ＰｔＣｏ層とＰｄとＣｏの超薄膜を交互に数層積層させた多層膜、ＳｍＣｏアモルフアス膜などが候補材料等）、保護膜、潤滑膜等よりなる。垂直磁気記録媒体における裏打ち層は、軟磁性であり、かつ膜厚も概ね１００ｎｍ以上５００ｎｍ程度の厚膜が必要とされる。軟磁性裏打ち層は、上部記録膜からの磁束の通り道であるとともに、記録ヘッドからの書き込み用磁束の通り道ともなる。そのため、永久磁石磁気回路における鉄ヨークと同じ役割を果たしており、厚膜にする必要がある。
【０００６】
水平記録媒体において非磁性Ｃｒ系下地膜を成膜するのに比較し、垂直記録媒体において軟磁性裏打ち膜を成膜することは簡単ではない。通常、水平記録媒体の各構成膜はドライプロセス（主にマグネトロンスパッタ）で、全て成膜されている。垂直記録媒体においてもドライプロセスによる成膜で種々検討されている。しかしながら、ドライプロセスによる成膜では、プロセスの安定性、各種パラメータの設定の煩雑さ、そしてなにより成膜速度の低さから、量産性や生産性の上で大きな問題を抱えている。また、高密度化のためには、磁気ディスク表面を浮上する磁気ヘッドの浮上高さ（フライングハイト）を極力低くする必要があり、垂直磁気記録媒体の製造において、研磨による平坦化加工が可能な厚膜の金属膜を被覆する必要が生じているが、ドライプロセスにより得られた厚膜皮膜は密着性が低く、研磨による平坦化加工が非常に困難であった。そこで、真空蒸着に比べ厚膜化が容易なメッキ法により、非磁性基板に金属膜を被覆する試みが種々検討されている。
【０００７】
湿式めっきにより良好な密着性を有するメッキを行うためには、メッキ液中の金属イオンが還元を受けるのに触媒となりうる物質が母材−メッキ膜の接合部位に多量に存在することが重要である。さらに、形成されたメッキ膜と被メッキ母材との密着力の大小は、被メッキ物表面の凹凸による機械的なアンカーリング効果、もしくは被メッキ物とメッキ膜との化学的な相互作用に依存している。
【０００８】
例えば、プラスチック、セラミック、ガラス材料といった化学反応性に乏しい材料の表面にメッキを施すためには、研磨等により母材面を粗面化した後に、Ｐｄ−Ｓｎコロイド溶液中に浸漬させることで表面の凹部にコロイド粒子を固着させ、この付着コロイドを触媒起点としたメッキを行うことで機械的アンカーリング効果に起因した密着性を確保する方法が広く行われている。
Ｆｅ等の金属上へのメッキにおいては、開始直後にメッキ膜と被メッキ金属との間に金属結合が形成され、原子層レベルでの合金化が生ずることで強固な密着性が確保されると言われている。
【０００９】
一方、メッキ母材として用いられるシリコンウェハについては、酸素との反応性が極めて高く、製造後数時間で既にその表面に化学活性の低いＳｉＯ２の自然酸化膜に被覆され不動態化してしまう。このためメッキ膜と化学的な結合を形成させることは困難である。このようなＳｉ表面の自然酸化膜は、ＨＦ等浸漬等により溶解除去できることは広く知られているが、自然酸化膜を除去したＳｉ表面は極めて酸化され易く、メッキ液中に浸漬した場合には、液中のＯＨ基と反応することでメッキ膜形成前に酸化膜が再形成されてしまい良好なメッキ膜を得ることはできない。このため、Ｓｉ基板上にメッキを行う場合には先に述べたプラスチック等へのメッキと同様に基板表面を粗らした後にＰｄ−Ｓｎコロイドに浸漬してメッキを行う。
【００１０】
このようにＳｉ表面に直接メッキ成膜をすることは困難と考えられていたが、本発明者を含む発明者により、Ｓｉ単結晶表面に置換メッキにより密着性の良好な金属層を形成することが可能であることを見出し、既に特許出願を行った。例えば、特許文献１である。更に、該金属層の上に良好な軟磁気特性を有する磁性層（例えば、ＣｏＮｉＦｅ、ＮｉＦｅ、ＣｏＦｅ、ＮｉＰなど）をメッキ法で形成することが可能となった。例えば、特許文献２である。
【特許文献１】特願２００２-２４４８３９号
【特許文献２】特願２００２-２４４８３７号
【発明の開示】
【発明が解決しようとする課題】
【００１１】
しかし、Ｓｉ基板上に金属層をメッキにより形成するとき、メッキ層とＳｉ基板との密着性の改良の余地があった。本発明は、Ｓｉ単結晶基板上に良好な密着性を有する１層以上の金属メッキ層を形成した単結晶Ｓｉ基板を提供するもので、確実に密着性を確保できる構成を見出すものである。
【課題を解決するための手段】
【００１２】
本発明では、このような課題を解決するために、鋭意研究を重ねた結果、使用するＳｉ基板によってメッキ層とＳｉ基板との密着性に差異が生じることを見出し、金属メッキ膜付Ｓｉ基板において、Ｓｉ基板の体積抵抗率が１〜１００Ω・ｃｍと金属メッキ層の組み合わせが好適であることを見出した。
すなわち、本発明は、体積抵抗率が１〜１００Ω・ｃｍである単結晶Ｓｉ基板と、該単結晶Ｓｉ基板上に設けられた１層以上の金属メッキ層とを含んでなる金属メッキ層付き単結晶Ｓｉ基板を提供する。また、本発明は、この金属メッキ層付き単結晶Ｓｉ基板を含んでなる垂直磁気記録媒体を提供する。
【発明の効果】
【００１３】
本発明のように、金属メッキ層付き単結晶Ｓｉ基板の製造工程において、使用するＳｉ基板の体積抵抗率が１Ω・ｃｍ以上であるものを用いることで、良好な密着性を有する磁気記録媒体用金属メッキ層（軟磁性層を含んでもよい）付きＳｉ基板および記録層を含む磁気記録媒体を提供できる。
本発明の金属膜付き単結晶Ｓｉ基板は、良好な密着性を有するため、太陽電池の配線やＳｉ基板上に形成するマイクロマシン用途に用いて最適であり、更に該金属膜の上に磁性膜を成膜することにより磁気記録媒体用基板として用いて最適である。
【発明を実施するための最良の形態】
【００１４】
以下で本発明について詳細を述べる。
本発明のメッキ金属メッキ層付Ｓｉ基板において、用いる基板の体積抵抗率が１〜１００Ω・ｃｍの単結晶Ｓｉ基板と金属メッキ層の組み合わせが好適であることを見出した。
単結晶Ｓｉ基板上にメッキ法で金属メッキ層を形成するにおいて、Ｓｉ基板の体積抵抗率が１〜１００Ω・ｃｍであると、確実に良好な密着性を有する金属メッキ層付Ｓｉ基板を構成できる。
本発明に用いるＳｉ基板としては、好ましくはＣＺ（チョクラルスキー）法或いはＦＺ（フローティングゾーン）法により製造されたＳｉ単結晶材が用いられるが、大口径基板を製作しやすいＣＺ法基板の方がより好ましい。
【００１５】
単結晶Ｓｉ基板の体積抵抗率は、１〜１００Ω・ｃｍであればよい。それより低い場合は、金属メッキ層とＳｉ基板の密着が不良で、容易に剥離してしまう。より好ましくは５〜５０Ω・ｃｍがよい。
【００１６】
単結晶Ｓｉ基板の面方位は、（１００）、（１１０）、（１１１）でよい。該面方位を有していれば、互いに密着力に優位差はない。より好ましくは一番多く流通している（１１０）面のもので、方位の傾きは±１０°の範囲で許容できる。但し、多結晶Ｓｉを基板では、基板強度やその化学反応性の違いにより形成される金属メッキ層が不均一となってしまうため、本発明には適用されない。
【００１７】
Ｓｉ単結晶基板上に設けられる金属メッキ層のうち、Ｓｉ単結晶基板上の表面に接する金属メッキ層を核付け層と呼ぶが、一層に限らず、該基板上の表面に直接接する層を含めた複数の層をであってもよい。核付け層は、Ａｇ、Ｃｏ、Ｃｕ、Ｎｉ、Ｐｄ、Ｆｅ及びＰｔからなる一群から選ばれる一種以上の金属、該金属の一種以上を含む合金および化合物を含むことが好適であることを見出した。合金の具体例としては、ＮｉＦｅ、ＮｉＣｕが挙げられ、化合物の具体例としては、ＮｉＦｅＢ、ＮｉＦｅＰが挙げられる。
また、ＮｉにＰが取り込まれたＮｉＰのような化合物も用いることができる。より好ましくは、Ｎｉを主体とした核付け膜で、比較的容易に密着性の良好な膜を成膜可能である。
核付け層は、１層である必要はなく、Ｎｉ／Ｃｕ、Ｎｉ／Ａｇ、Ｎｉ／ＣｏやＰｄ／Ｃｕ、Ｐｄ／Ａｇ、更にＰｄ／Ｎｉ／Ｃｕなど多層であってもよい。
【００１８】
単結晶Ｓｉ基板と核付け層の界面は明瞭に線引きできるものではなく、例えばＮｉ核付け膜の場合、Ｓｉ／ＳｉＯ（Ｓｉ）＋Ｎｉ／Ｎｉのような界面構造をしてもよい。ＳｉＯ（Ｓｉ）＋Ｎｉ遷移領域は、Ｓｉリッチな基板側からＮｉリッチな状態を徐々に経て、純粋なＮｉ核付け膜へ移行する。
【００１９】
Ｓｉ単結晶基板上に設けられる金属メッキ層は、核付け層だけではなく、核付け層の上の軟磁性層を含んでもよい。この軟磁性層を含む金属メッキ層付きＳｉ単結晶基板は、垂直磁気記録用の磁性膜付き基板として用いることができる。
この用途では、単結晶Ｓｉ基板の両面に同じ構成で、略同じ厚み、組成、磁気特性の膜が必要である。すなわち、金属メッキ層が、単結晶Ｓｉ基板の両面に設けられ、単結晶Ｓｉ基板を対称面として金属メッキ層の厚み、組成及び磁気特性が対称となるように設けられるのである。これは、両面に同じ特性を持っている膜が成膜されることでＳｉ基板１板当たりの容量が片面のみの場合に比べ増加するからである。
本発明に用いることができる軟磁性層は、メッキ法で形成され、保磁力は５０エルステッド（Ｏｅ）以下であることが必要である。これ以上では軟磁気特性を有しなくなるため、磁気記録の下地層、とりわけ垂直磁気記録の軟磁性下地層として機能しなくなる。保磁力は小さければ小さいほど望ましいが、実用的に実現可能な保磁力の最小値は略０．１エルステッド程度である。用いる軟磁性膜はメッキ法で成膜できるのであれば何でもよいが、ＣｏＮｉＦｅ、ＮｉＦｅ(パーマロイ)、ＦｅＣｏ、ＮｉＣｏなどで上記の保磁力範囲を満たすものが用いられる。もちろんこれら軟磁性膜にメッキ液中から取り込まれるＳ、Ｂ、Ｃ、Ｏ、Ｆ、Ｍｇ、Ａｌ、Ｓｉ、Ｐ、Ｔｉ、Ｖ、Ｃｒ、Ｍｎ、Ｃｕ、Ｚｎ、Ｇａ、Ｇｅ、Ｙ、Ｚｒ、Ｎｂ、Ｍｏ、Ｒｕ、Ｒｈ、Ｐｄ、Ａｇ、Ｉｎ、Ｓｎ、Ｓｂ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、Ｈｆ、Ｔａ、Ｗ、Ｒｅ、Ｏｓ、Ｉｒ、Ｐｔ、Ａｕなどの成分が５質量％以下含まれていても軟磁気特性に影響が少ないので、その範囲では許容可能である。
【００２０】
本発明においては、単結晶Ｓｉ基板の表面酸化膜及び基板表面を僅かにエッチングすることで、金属メッキ層形成に必要な活性化を行うことができる。
好ましくは濃度２〜６０質量％の苛性カリ及び／又は苛性ソーダ等のアルカリ水溶液中でエッチングし、表面の酸化膜除去を行うと共に基板表面を僅かに腐食させることが好ましい。この際活性化を与えるのに好ましい母材のエッチング速度は２０ｎｍ／分〜５μｍ／分であり、エッチング量としては４０ｎｍ以上の母材Ｓｉを除去するのが好ましい。エッチング時の液温は濃度、処理時間により異なるが作業性の点で３０〜１００℃の範囲が好ましい。
【００２１】
次に、エッチング後のＳｉ基板に、親水性処理を行なうが、親水性処理は、好ましくは、アルコール又は過酸化水素水を用いて行なう。
アルコールとしては、エチレングリコール、エタノール、イソプロピルアルコール等が好適に用いられ、過酸化水素水としては、１〜２０重量％水溶液が好適に用いられる。
親水性処理は、アルコール又は過酸化水素水等に、エッチング後のＳｉ基板を浸漬すること等によって行なうことができる。好ましい親水性処理の時間と温度は、処理枚数、処理浴の容量等により異なるが、３０秒〜１０分で、１５〜８０℃が好適である。親水性処理されたＳｉ基板は、その上に形成される金属メッキ層に対して密着性を高め、非磁性基板への成膜において良好な均質性を与える。
【００２２】
このようなエッチング処理、親水性処理を行った後に、Ａｇ、Ｃｏ、Ｃｕ、Ｎｉ、Ｐｄ、Ｆｅ及びＰｔからなる一群から選ばれる一種以上の金属、該金属の一種以上を含む合金及び化合物から選ばれる一以上の金属イオン或いはこれらを主な金属イオンとして元素成分で０．０１Ｎ以上、好ましくは０．０５〜０．３Ｎ含有するメッキ液に浸漬し表面層を形成することで高密着性メッキ材料を得る。
この金属メッキ層の厚さは、１０〜１０００ｎｍが好ましく、更に好ましくは、５０〜５００ｎｍである。１０ｎｍより小さいと、金属多結晶の粒個々の均一な層内での分布が得られず、１０００ｎｍを超えると個々の結晶粒が肥大化してしまい、下地層として好ましくない場合がある。
【００２３】
核付け層の形成について、さらに詳細に説明する。
核付け層の形成は、一般に無電解置換メッキとして知られる方法にて行うことが好ましい。液中に還元剤となりうるジア燐酸、ジア塩素酸等の成分を含有しないのは従来の置換めっき同様であるが、本発明では、好ましくは光沢材となるサッカリン等の成分を含有しない硫酸塩浴を用いることができる。硫酸塩としては、硫酸ニッケル、硫酸銅等が挙げられ、好ましい濃度は、０．０１〜０．５Ｎである。塩酸塩溶或いは０．０５Ｎ以上の塩素イオンを含有する浴では、本発明の金属メッキ層を得ることが困難であるのみならず、Ｓｉ基板へのメッキ自体が不能となる場合もあり好ましくない。また、液中にＫ、Ｃａ、Ｎａ等の各元素が０．００３Ｎ以上存在する場合も本発明を履行する上で好ましくない。したがって、塩素イオンを０．０５Ｎ未満、液中にＫ、Ｃａ、Ｎａ等がそれぞれ０．００３Ｎ未満含有しているものとする。
【００２４】
核付け層の形成のメッキ条件としては、液温７０〜１００℃おいて、浴のｐＨを７〜１３の範囲に、さらに好ましくは７．５〜９にする。メッキ液温が７０℃未満の場合はメッキが不能であり、また、メッキ液温が１００℃を超えるかメッキ時の温度におけるｐＨが上記範囲以外にある場合にはメッキ自体は可能であるものの本発明の金属メッキ層を得ることはできない場合がある。ｐＨ調整は、アンモニアの添加で行うことが好ましい。苛性ソーダを初めとする水酸化物によりｐＨ調整を行った場合、ｐＨを上記の範囲にしても本発明の履行は困難である。この理由については必ずしも明らかではないが、液中の金属イオンがアンモニア等の錯体形成剤により錯イオン化することが極めて重要であると考えられる。
アンモニア添加量は初期ｐＨにより適宜調整すれば良いが、概ねメッキ浴中に０．０２Ｎ〜０．５Ｎ好ましくは０．０５Ｎ〜０．２Ｎの範囲で添加するとよい。
以上のエッチング処理及び金属メッキ処理を併用することで金属メッキ層の成膜が可能となる。
【００２５】
軟磁性メッキ層形成は、好ましくは一般に無電解置換メッキとして知られる方法にて成膜を行う。無電解メッキには硫化物浴又は塩化物浴の何れを用いることも可能であり、又その浴中金属としても種々のものを用いることが可能であるが軟磁性層としての磁気特性を発現させ、なおかつ立方晶の結晶を得る必要からＣｏ、Ｎｉ、Ｆｅから選ばれる元素を含有する金属塩を用い、これらの元素のうち２種以上元素を含有する合金メッキ層を形成させる必要が有る。
Ｃｏ、Ｎｉ、Ｆｅは、無電解メッキが可能であり、かつ軟磁性材料としての良好な特性を有している関係から本発明の実施に当ってはこれらの元素を含有することが好ましい。
具体的な浴組成は、好ましくは、ニッケル、コバルト及び鉄から選ばれる二以上の金属イオンを含み、例えば、硫酸ニッケルと硫酸コバルト混合浴、さらに硫酸鉄を含む混合浴等が挙げられ、この時の好ましい濃度は、０．０１〜０．５Ｎである。
無電解メッキにおける還元剤としては、ジア燐酸、ジメチルアミンボランを初めとし浴、或いは浴を構成する金属イオンに応じ種々のものを用いることが出来る。
【００２６】
本発明の磁気記録媒体は、上述の軟磁性層を１００〜１０００ｎｍ形成した後、上層に５〜１００ｎｍの磁気記録層を形成し、好ましくは、２〜２０ｎｍの保護層及び／又は２〜２０ｎｍの潤滑層を順次形成することで具現化される。
軟磁性層の厚みは１０００ｎｍを越えると媒体として信号再生時の軟磁性層よりの磁気ノイズが大きくなり、媒体としてのＳ／Ｎが特性の低下をまねき好ましくない。一方、厚みが１００ｎｍ未満では軟磁性下地としての磁気透過特性不十分で有り媒体としてのオーバーライト特性が低下する為好ましくない。
【００２７】
軟磁性層の上の磁気記録層は、磁気記録を行う為の硬磁性材料よりなる。
記録層は、軟磁性層の直上に形成しても良いが、必要に応じ結晶粒径及び磁気特性の整合を取る為の種々のＴｉを初めとする中間層を１層以上介しても良い。
記録層としては、層平面に垂直な方向に磁化容易磁区を有する硬磁性材料で有れば特に制限は無く、スパッタ法によるＣｏ−Ｃｒ合金膜、Ｆｅ−Ｐｔ合金膜を初めＣｏ−Ｓｉグラニュール膜、Ｃｏ／Ｐｄ多層膜等種々のものを用いることが出来る。また、湿式法により形成される膜、例えばＣｏ−Ｎｉ系メッキ膜、さらには塗布による記録層としてマグネトプランバイト相よりなるバリウム・フェライトを塗布して記録層としても良い。
このような記録層の厚みは、概ね５〜１００ｎｍ、さらに好ましくは１０〜５０ｎｍの範囲が好ましい。また、保磁力に関しては０．５〜１０ＫＯｅさらに好ましくは１．５〜３．５ＫＯｅのものが良い。
【００２８】
記録層の上層に形成される保護層は、スパッタ法、ＣＶＤ法により形成される非晶質Ｃ系の保護膜を初めとしてＡｌ２Ｏ３等の結晶性の保護膜を用いることが出来る。
さらに最上層の潤滑膜は、フッ素系油脂を塗布することで単分子膜を形成したものを用いてやれば良く、その剤種及び塗布方法については特に制限は無い。
【実施例】
【００２９】
以下、本発明を実施例に基づき説明するが、本発明はこれに限定されるものではない。
実施例１〜５と比較例１〜７
金属メッキ層を形成するＳｉ基板としては、ＣＺ法で製作した直径２００ｍｍのＳｉ単結晶基板を用い、基板に公知の方法によってコア抜き・芯取り・ラップを行い、その後、平均粒径１５ｎｍのコロイダルシリカにより両面研磨を施した表面粗さ（Ｒｍｓ）０.５ｎｍ、直径６５ｍｍの（１００）Ｓｉ単結晶（ＢドープのＰ型基板）を準備した。Ｒｍｓは平方平均粗さであり、ＡＦＭ（原子間力顕微鏡）を用いて測定した。
この基板を４５℃、１０質量％の苛性ソーダ水溶液に１０分間浸漬して基板表面の薄い表面酸化膜を除去すると共に表面のＳｉエッチング処理を行い、続いて、０．１ｍｏl／ｄｍ３の硫酸ニッケル水溶液に硫酸アンモニウムを０．５ｍｏl／ｄｍ３添加した下地メッキ浴を製作し、８０℃に加熱した浴中に５分間浸漬して下地メッキ層を得た。
さらに、硫酸アンモニウム０．２Ｎ、硫酸鉄０．０２Ｎ、硫酸コバルト０．０７Ｎ、還元剤としてジメチルアミンボラン０．０４Ｎを含むメッキ液を建浴し、６５℃に加熱した液中に１５分間さきほど下地メッキを施した被メッキ基板を浸漬し軟磁性メッキ層を得た。
得られた軟磁性メッキ層の磁性特性をＶＳＭ（振動試料型磁力計）を用いて測定したところ、保磁力４２エルステッド（Ｏｅ）であった。
ＪＩＳ  Ｋ ５４００（基盤目試験）に基づいたクロスカット塗膜剥離試験機（ＭＯＤＥＬ  ＡＤ−１１１０、上島製作所社製）を用いて、この得られた金属メッキ膜の接着性試験を行った。
【００３０】
実施例６〜１０と比較例８〜１４
金属メッキ成膜を施すＳｉ基板としては、表１に記載のＣＺ法で製作した直径２００ｍｍのＳｉ単結晶基板を用い、エッチング処理に苛性ソーダ水溶液を用い、０．１ｍｏｌ／ｄｍ３硫酸ニッケル水溶液の下地メッキ浴を用いた以外は、上記実施例と同様に処理して金属メッキ層を得て、同様の接着性試験を行った。
【００３１】
実施例１１〜１５と比較例１５〜２０
金属メッキ成膜を施すＳｉ基板としては、表１に記載のＣＺ法で製作した直径２００ｍｍのＳｉ単結晶基板を用い、０．０１〜０．５ｍｏl／ｄｍ３の硝酸銅水溶液と硫酸ニッケル水溶液の混合液を用いた以外は上記実施例と同様に処理して金属メッキ層を得て、同様の接着性試験を行った。
【００３２】
接着性試験測定法
膜の密着性を測定するもので、２０ｍｍ×２０ｍｍの試料に所定荷重（２４０ｇ）をかけた鋼針で塗膜を０.５ｍｍピッチで１１本平行に引掻き、更に試験片を９０°回転させて同様に１１本引掻き、できた１００の基盤目のうちいくつ剥離したかを測定する。
【００３３】
結果説明
結果を表１に示す。Ｓｉ基板の体積抵抗率に対する、金属メッキ層と基板との密着性の関係を検討した結果、Ｓｉ基板の体積抵抗率が大きくなるにつれて、剥離試験結果における剥離基盤目数が減少していく事がわかった。特に、Ｓｉ基板の体積抵抗率が０．０１０Ω・ｃｍを超えると剥離基盤目数が一気に減少し、１Ω・ｃｍ以上のサンプルにおいては全く膜の剥離は観察されなかった。また、Ｓｉ基板の体積抵抗率が１００Ω・ｃｍを超えると膜の剥離が観察された。この結果から、金属メッキ層付きＳｉ基板の製造工程において、使用するＳｉ基板の体積抵抗率が１〜１００Ω・ｃｍであるものを用いることで、良好な密着性を有する磁気記録媒体用金属メッキ層（軟磁性層を含んでもよい）付きＳｉ基板と記録層とを含む磁気記録媒体を提供することが可能と考えられる。
【００３４】
【表１】
2005293778.tif 000002